(57)【要約】【課題】  高密度記録に適し、高い磁気異方性をもって優れた記録特性を発揮できるようにようにする。【解決手段】  本発明の磁気記録媒体は、表面にテキスチャー条痕を有する磁気ディスク用非磁性基板１上に、配向調整層２、非磁性下地層３、非磁性中間層４、磁性層５および保護層６が順次積層された磁気記録媒体であり、非磁性下地層３が少なくともＣｒ−Ｍｎ系合金からなる層を含み、且つ円周方向を容易軸とする磁気異方性を有する、ことを特徴としている。【選択図】  図１
2006085888.tif 000002
【特許請求の範囲】
【請求項１】
表面にテキスチャー条痕を有する磁気ディスク用非磁性基板上に、配向調整層、非磁性下地層、非磁性中間層、磁性層および保護層が順次積層された磁気記録媒体において、
上記非磁性下地層が少なくともＣｒ−Ｍｎ系合金からなる層を含み、且つ円周方向を容易軸とする磁気異方性を有する、
ことを特徴とする磁気記録媒体。
【請求項２】
残留磁化量の磁気異方性指数（円周方向の残留磁化量／半径方向の残留磁化量）が、１．３以上である、請求項１に記載の磁気記録媒体。
【請求項３】
上記非磁性下地層の少なくとも一部を構成するＣｒ−Ｍｎ系合金からなる層のＭｎ含有量が、１〜６０ａｔ％の範囲である、請求項１または２に記載の磁気記録媒体。
【請求項４】
上記非磁性下地層の少なくとも一部を構成するＣｒ−Ｍｎ系合金からなる層のＭｎ含有量が、５〜４０ａｔ％の範囲である、請求項１または２に記載の磁気記録媒体。
【請求項５】
上記非磁性下地層が、少なくともＣｒ−Ｍｎ系合金層とその上に形成されたＣｒ−Ｍｏ系合金層からなる積層構造をもつ、請求項１から４の何れか１項に記載の磁気記録媒体。
【請求項６】
上記非磁性下地層が、少なくともＣｒ−Ｍｎ系合金層とその上に形成されたＣｒ−Ｔｉ系合金層からなる積層構造をもつ、請求項１から４の何れか１項に記載の磁気記録媒体。
【請求項７】
上記非磁性基板が、アモルファルガラスまたは結晶化ガラスからなる、請求項１から６の何れか１項に記載の磁気記録媒体。
【請求項８】
上記非磁性基板が、単結晶Ｓｉまたは多結晶Ｓｉからなる、請求項１から６の何れか１項に記載の磁気記録媒体。
【請求項９】
上記磁気ディスク用非磁性基板のテキスチャー条痕の線密度が７５００（本／ｍｍ）以上である、請求項１から８の何れか１項に記載の磁気記録媒体。
【請求項１０】
上記配向調整層が、Ｃｏ−Ｗ系合金、Ｃｏ−Ｍｏ系合金、Ｃｏ−Ｔａ系合金、Ｃｏ−Ｎｂ系合金、Ｎｉ−Ｔａ系合金、Ｎｉ−Ｎｂ系合金、Ｆｅ−Ｗ系合金、Ｆｅ−Ｍｏ系合金、Ｆｅ−Ｎｂ系合金の中から選択される少なくとも１つの合金層からなる、請求項１から９の何れか１項に記載の磁気記録媒体。
【請求項１１】
上記非磁性中間層が、Ｃｏ−Ｃｒ系合金、Ｃｏ−Ｃｒ−Ｔａ系合金、Ｃｏ−Ｃｒ−Ｒｕ系合金、Ｃｏ−Ｃｒ−Ｚｒ系合金、Ｃｏ−Ｃｒ−Ｐｔ系合金の中から選択される少なくとも１つの合金層からなる、請求項１から１０の何れか１項に記載の磁気記録媒体。
【請求項１２】
上記非磁性中間層が、Ｃｏ−Ｃｒ系合金、Ｃｏ−Ｃｒ−Ｔａ系合金、Ｃｏ−Ｃｒ−Ｒｕ系合金、Ｃｏ−Ｃｒ−Ｚｒ系合金、Ｃｏ−Ｃｒ−Ｐｔ系合金の中から選択される少なくとも１つの合金層と、その上に形成されたＲｕまたはＲｕ合金層からなる積層構造をもつ、請求項１から１１の何れか１項に記載の磁気記録媒体。
【請求項１３】
上記磁性層が、Ｃｏ−Ｃｒ−Ｐｔ系合金、Ｃｏ−Ｃｒ−Ｐｔ−Ｔａ系合金、Ｃｏ−Ｃｒ−Ｐｔ−Ｂ系合金、Ｃｏ−Ｃｒ−Ｐｔ−Ｂ−Ｔａ系合金、Ｃｏ−Ｃｒ−Ｐｔ−Ｂ−Ｃｕ系合金から選ばれる何れか１種以上を含む、請求項１から１２の何れか１項に記載の磁気記録媒体。
【請求項１４】
上記配向調整層の表面には、５×１０-4［Ｐａ］以上の酸素ガスを含む雰囲気ガスに暴露する処理が施されている、請求項１から１３の何れか１項に記載の磁気記録媒体。
【請求項１５】
請求項１から１４の何れか１項に記載の磁気記録媒体と、該磁気記録媒体に情報を記録再生する磁気ヘッドを備えたことを特徴とする磁気記録再生装置。
【発明の詳細な説明】
【技術分野】
【０００１】
本発明は、表面にテキスチャー条痕を有する磁気ディスク用非磁性基板上に、配向調整層、非磁性下地層、非磁性中間層、磁性層および保護層が順次積層された磁気記録媒体、およびその磁気記録媒体への磁気信号の記録再生を行う磁気記録再生装置に関するものである。
【背景技術】
【０００２】
磁気記録再生装置の１種であるハ−ドディスク装置（ＨＤＤ）は、現在その記録密度が年率６０％で増えており今後もその傾向は続くと言われている。それに伴い高記録密度に適した磁気記録用ヘッドの開発、磁気記録媒体の開発が進められている。
【０００３】
ハ−ドディスク装置に用いられる磁気記録媒体は、高記録密度化が要求されており、これに伴い保磁力の向上、ＳＮＲ（信号／ノイズ比）の向上などが求められている。
【０００４】
ハ−ドディスク装置に用いられる磁気記録媒体としては、磁気記録媒体用の基板にスパッタリング法により金属膜を積層した構造が主流となっている。磁気記録媒体に用いられる基板としては、アルミニウム基板とガラス基板が広く用いられている。アルミニウム基板とは鏡面研磨したＡｌ−Ｍｇ合金の基板上にＮｉ−Ｐ系合金層を無電解メッキで１０μｍ程度の厚さに形成し、その表面を更に鏡面仕上げしたものである。ガラス基板にはアモルファスガラスや結晶化ガラスなどの種類がある。どちらのガラス基板も鏡面仕上げしたものが用いられる。
【０００５】
現在一般的に用いられているハ−ドディスク装置用磁気記録媒体は、非磁性基板上に非磁性下地層（Ｃｒ、Ｃｒ系合金、Ｎｉ−Ａｌ系合金、等）、非磁性中間層（Ｃｏ−Ｃｒ、Ｃｏ−Ｃｒ−Ｔａ系合金、等）、磁性層（Ｃｏ−Ｃｒ−Ｐｔ−Ｔａ、Ｃｏ−Ｃｒ−Ｐｔ−Ｂ系合金、等）、保護膜（カ−ボン等）が順次成膜されており、その上に液体潤滑剤からなる潤滑膜が形成されている。
【０００６】
磁気記録媒体の保磁力を向上させる方法としてはいくつかの方法があるが、たとえば磁性層がＣｏを主成分とする合金系の場合にＰｔを添加することが有効であり、すでに多数の報告がある。また非磁性下地としてＣｒＭｎ系合金を用いることなども提案されている（特許文献１参照）。
【特許文献１】米国特許第５９９３９５６号公報
【０００７】
磁気記録媒体の静磁気特性としては、前記の保磁力の向上とともに、円周方向を磁化容易軸とする磁気異方性を付与し高めることも、記録特性向上、媒体特性の均質化などに有効である。そのため、現在、アルミニウム合金にＮｉ−Ｐ系合金層をメッキした基板（アルミ基板ともいう）を用いた磁気記録媒体は、Ｎｉ−Ｐ系合金表面に機械的に微細な溝を円周方向に入れるテクスチャー加工を施すことにより、円周方向を容易軸とする磁気異方性を発現させることが一般に知られている（非特許文献１、２参照）。
【非特許文献１】ＩＥＥＥ  Ｔｒａｎｓ  ｏｎ  Ｍａｇ．Ｖｏｌ．Ｍａｇ−２２、Ｎｏ．５（１９８６）、３７９
【非特許文献２】日本応用磁気学会誌  Ｖｏｌ．１７、Ｎｏ．５（１９９３）７８４
【０００８】
一方、非磁性基板として、例えばガラス基板は耐衝撃性にすぐれた剛性を有し、かつ優れた平坦性を有するので、高記録密度に適した非磁性基板といえる。非磁性基板にガラスを用いた磁気記録媒体に円周方向の磁気異方性を付与することができれば、優れた記録再生特性が得られることが期待される。
【０００９】
ガラス基板にテクスチャー加工を施し、テクスチャー条痕を形成する方法はいくつか知られている。例えば、微細且つ均一なテクスチャー条痕を形成するために、水酸基を有する溶液を含有した砥粒懸濁液とプラスチック繊維からなる織布テープを用いることが提案されている（特許文献２参照）。
【特許文献２】特許第３１１７４３８号公報
【００１０】
また、微細且つ均一なテクスチャー条痕を形成するために、ダイアモンド砥粒とＣｅＯ2砥粒を一緒に用いることが提案されている。
【００１１】
しかし、ガラス基板はテクスチャー条痕を形成しただけでは円周方向に充分な磁気異方性を付与することは難しい。そのため、ライン状テクスチャーが表面に形成されたガラス基板に、円周方向の磁気異方性を付与するため、スパッタ法によりプリコート層を形成させること（特許文献３参照）、ＮｉとＰとを少なくとも含むアモルファス層を形成させること（特許文献４参照）、Ｃｏ−Ｗ系合金、Ｃｏ−Ｍｏ系合金などの配向調整層を形成させること（特許文献５参照）などが提案されている。
【特許文献３】特開平４−２０５９１６号公報
【特許文献４】特開２００１−２０９９２７号公報
【特許文献５】特開２００４−８６９３６号公報
【００１２】
前述のように、テクスチャー条痕が形成されたガラス基板で、磁気異方性を付与する方法が、すでにいくつか提案されているが、一般にアルミ基板を用いた場合に比べると、その異方性の程度は小さい。またガラス基板のみならずアルミ基板を用いた場合でも、更なる異方性の向上が求められている。
【発明の開示】
【発明が解決しようとする課題】
【００１３】
この発明は上記に鑑み提案されたもので、高密度記録に適した、磁気異方性が高く、記録特性に優れる磁気記録媒体および磁気記録再生装置を提供することを目的としている。
【課題を解決するための手段】
【００１４】
（１）上記目的を達成するために、第１の発明は、表面にテキスチャー条痕を有する磁気ディスク用非磁性基板上に、配向調整層、非磁性下地層、非磁性中間層、磁性層および保護層が順次積層された磁気記録媒体において、上記非磁性下地層が少なくともＣｒ−Ｍｎ系合金からなる層を含み、且つ円周方向を容易軸とする磁気異方性を有する、ことを特徴としている。
【００１５】
（２）第２の発明は、上記した（１）項に記載の発明の構成に加えて、残留磁化量の磁気異方性指数（円周方向の残留磁化量／半径方向の残留磁化量）が、１．３以上である、ことを特徴としている。
【００１６】
（３）第３の発明は、上記した（１）項または（２）項に記載の発明の構成に加えて、上記非磁性下地層の少なくとも一部を構成するＣｒ−Ｍｎ系合金からなる層のＭｎ含有量が、１〜６０ａｔ％の範囲である、ことを特徴としている。
【００１７】
（４）第４の発明は、上記した（１）項または（２）項に記載の発明の構成に加えて、上記非磁性下地層の少なくとも一部を構成するＣｒ−Ｍｎ系合金からなる層のＭｎ含有量が、５〜４０ａｔ％の範囲である、ことを特徴としている。
【００１８】
（５）第５の発明は、上記した（１）項から（４）項の何れか１項に記載の発明の構成に加えて、上記非磁性下地層が、少なくともＣｒ−Ｍｎ系合金層とその上に形成されたＣｒ−Ｍｏ系合金層からなる積層構造をもつ、ことを特徴としている。
【００１９】
（６）第６の発明は、上記した（１）項から（４）項の何れか１項に記載の発明の構成に加えて、上記非磁性下地層が、少なくともＣｒ−Ｍｎ系合金層とその上に形成されたＣｒ−Ｔｉ系合金層からなる積層構造をもつ、ことを特徴としている。
【００２０】
（７）第７の発明は、上記した（１）項から（６）項の何れか１項に記載の発明の構成に加えて、上記非磁性基板が、アモルファルガラスまたは結晶化ガラスからなる、ことを特徴としている。
【００２１】
（８）第８の発明は、上記した（１）項から（６）項の何れか１項に記載の発明の構成に加えて、上記非磁性基板が、単結晶Ｓｉまたは多結晶Ｓｉからなる、ことを特徴としている。
【００２２】
（９）第９の発明は、上記した（１）項から（８）項の何れか１項に記載の発明の構成に加えて、上記磁気ディスク用非磁性基板のテキスチャー条痕の線密度が７５００（本／ｍｍ）以上である、ことを特徴としている。
【００２３】
（１０）第１０の発明は、上記した（１）項から（９）項の何れか１項に記載の発明の構成に加えて、上記配向調整層が、Ｃｏ−Ｗ系合金、Ｃｏ−Ｍｏ系合金、Ｃｏ−Ｔａ系合金、Ｃｏ−Ｎｂ系合金、Ｎｉ−Ｔａ系合金、Ｎｉ−Ｎｂ系合金、Ｆｅ−Ｗ系合金、Ｆｅ−Ｍｏ系合金、Ｆｅ−Ｎｂ系合金の中から選択される少なくとも１つの合金層からなる、ことを特徴としている。
【００２４】
（１１）第１１の発明は、上記した（１）項から（１０）項の何れか１項に記載の発明の構成に加えて、上記非磁性中間層が、Ｃｏ−Ｃｒ系合金、Ｃｏ−Ｃｒ−Ｔａ系合金、Ｃｏ−Ｃｒ−Ｒｕ系合金、Ｃｏ−Ｃｒ−Ｚｒ系合金、Ｃｏ−Ｃｒ−Ｐｔ系合金の中から選択される少なくとも１つの合金層からなる、ことを特徴としている。
【００２５】
（１２）第１２の発明は、上記した（１）項から（１１）項の何れか１項に記載の発明の構成に加えて、上記非磁性中間層が、Ｃｏ−Ｃｒ系合金、Ｃｏ−Ｃｒ−Ｔａ系合金、Ｃｏ−Ｃｒ−Ｒｕ系合金、Ｃｏ−Ｃｒ−Ｚｒ系合金、Ｃｏ−Ｃｒ−Ｐｔ系合金の中から選択される少なくとも１つの合金層と、その上に形成されたＲｕまたはＲｕ合金層からなる積層構造をもつ、ことを特徴としている。
【００２６】
（１３）第１３の発明は、上記した（１）項から（１２）項の何れか１項に記載の発明の構成に加えて、上記磁性層が、Ｃｏ−Ｃｒ−Ｐｔ系合金、Ｃｏ−Ｃｒ−Ｐｔ−Ｔａ系合金、Ｃｏ−Ｃｒ−Ｐｔ−Ｂ系合金、Ｃｏ−Ｃｒ−Ｐｔ−Ｂ−Ｔａ系合金、Ｃｏ−Ｃｒ−Ｐｔ−Ｂ−Ｃｕ系合金から選ばれる何れか１種以上を含む、ことを特徴としている。
【００２７】
（１４）第１４の発明は、上記した（１）項から（１３）項の何れか１項に記載の発明の構成に加えて、上記配向調整層の表面には、５×１０-4［Ｐａ］以上の酸素ガスを含む雰囲気ガスに暴露する処理が施されている、ことを特徴としている。
【００２８】
（１５）第１５の発明は、磁気記録再生装置であって、上記した（１）項から（１４）項の何れか１項に記載の磁気記録媒体と、該磁気記録媒体に情報を記録再生する磁気ヘッドを備えたことを特徴としている。
【発明の効果】
【００２９】
本発明の磁気記録媒体は、表面にテキスチャー条痕を有する磁気ディスク用非磁性基板上に、配向調整層、非磁性下地層、非磁性中間層、磁性層および保護層が順次積層され、該非磁性下地層が少なくともＣｒ−Ｍｎ系合金からなる層を含む構成であることを特徴とし、この特定の構成により、周方向を容易軸とする強い磁気異方性が発現し、磁気記録媒体の特性を向上させることができる。その結果、高記録密度に適した、磁気異方性が高く、記録特性に優れる磁気記録媒体および磁気記録再生装置を得ることができる。
【発明を実施するための最良の形態】
【００３０】
本発明の磁気記録媒体は、表面にテキスチャー条痕を有する磁気ディスク用非磁性基板上に、配向調整層、非磁性下地層、非磁性中間層、磁性層および保護層が順次積層された磁気記録媒体において、該非磁性下地層が少なくともＣｒ−Ｍｎ系合金からなる層を含む構成をもち、且つ円周方向を容易軸とする磁気異方性を有することを特徴とする。
【００３１】
図１は本発明の磁気記録媒体の一実施形態を模式的に示す図である。１は非磁性基板、２は配向調整層、３は非磁性下地層、４は非磁性中間層、５は磁性層、６は保護層を示す。１〜６の各層は単層構成に限定されるものではなく、必要に応じて複数の層からなる積層構造であってもよい。
非磁性基板１としては、前述のアルミ基板のようにアルミニウム合金にＮｉ−Ｐ系合金層をメッキした非磁性の金属で構成される基板、アモルファスガラスや結晶化ガラス、単結晶Ｓｉまたは多結晶Ｓｉからなる非磁性の非金属材料で構成される基板が用いられる。アモルファスガラスの場合は、汎用のソーダライムガラス、アルミノほう珪酸ガラス、アルミノシリケートガラスなどが使用できる。また結晶化ガラスとしては、リチウム系結晶化ガラスを用いることができる。中でも特に、硬度などの物性が均一なアモルファスガラスを用いると、表面に均一なテクスチャ加工を施すことができるため好ましい。
【００３２】
非磁性基板１の表面は、例えば固定砥粒を用いたラッピングテープや遊離砥粒によるテクスチャ加工などにより、テキスチャー条痕が形成される。表面に形成された条痕は基板円周方向に沿うものであることが好ましい。条痕が表面に形成された基板の表面平均粗さＲａは、０．０５ｎｍ〜１ｎｍ、好ましくは０．１ｎｍ〜０．５ｎｍの範囲内とするのが望ましい。
【００３３】
表面平均粗さＲａが０．０５ｎｍ未満であると、基板が過度に平滑になり磁性層５の磁気異方性を高める効果が薄れる。また表面平均粗さＲａが１ｎｍを越えると、媒体表面の平滑性が劣化し、記録再生時における磁気ヘッドのフライングハイトを低くすることが困難となる。
【００３４】
テキスチャー条痕の線密度は、７５００（本／ｍｍ）以上であることが好ましい。線密度は非磁性基板１の半径方向に測定したものである。線密度が７５００（本／ｍｍ）以上としたのは、条痕の効果が磁気的特性（例えば保磁力の向上効果）、記録再生特性（例えばＳＮＲ向上効果）により反映されるからである。さらに好ましくは線密度が２００００（本／ｍｍ）以上の条痕を有していれば上述の効果がより一層顕著になる。
【００３５】
条痕は、例えば固定砥粒を用いたラッピングテープや遊離砥粒によるメカニカルテクスチャ加工などにより形成するのが好ましい。
【００３６】
配向調整層２は、その表面に形成される非磁性下地層３の結晶配向性を整え、さらにはその上に形成される非磁性中間層４、磁性層５の結晶配向性を調整し、磁性層５の円周方向の磁気異方性を向上させるためのものである。また配向調整層２は、結晶配向性を調整するだけでなく、非磁性下地層３、非磁性中間層４および磁性層５中の結晶粒を微細化する機能も有する。
【００３７】
配向調整層２に用いられる材料は特に限定されるものではないが、好ましくはＣｏ−Ｗ系合金、Ｃｏ−Ｍｏ系合金、Ｃｏ−Ｔａ系合金、Ｃｏ−Ｎｂ系合金、Ｎｉ−Ｔａ系合金、Ｎｉ−Ｎｂ系合金、Ｆｅ−Ｗ系合金、Ｆｅ−Ｍｏ系合金、Ｆｅ−Ｎｂ系合金の中から選択される少なくとも１つの合金層を用いることが好ましい。Ｆｅ7Ｗ6構造を含む合金を用いることが磁性膜の円周方向の磁気異方性をより向上させると考えられている。
【００３８】
配向調整層２には、補助的効果を有する元素を添加しても良い。添加元素としてはＴｉ，Ｖ，Ｃｒ，Ｍｎ，Ｚｒ，Ｈｆ，Ｒｕ，Ｂ，Ａｌ，Ｓｉ，Ｐなどが例示される。添加元素の合計含有率は２０ａｔ％以下であることが好ましい。合計含有率が２０ａｔ％を超えると上述の配向調整膜の効果が低下してしまう。合計含有量の下限は、０．１ａｔ％であり、含有量が０．１ａｔ％未満では添加元素の効果が無くなる。
【００３９】
配向調整層２の膜厚は１ｎｍ〜３０ｎｍの範囲内であるとことが好ましい。配向調整膜の膜厚が１ｎｍ未満では、非磁性下地層３の結晶配向が十分ではなく保磁力を低下させる。配向調整膜の膜厚が３０ｎｍを超えると磁性膜の円周方向の磁気異方性が低下してしまう。さらに好ましくは、配向調整膜の膜厚は２ｎｍ〜１０ｎｍの範囲内である方が、磁性膜の円周方向の磁気異方性を上げるために望ましい。
【００４０】
配向調整層２と非磁性基板１の間に、密着性を向上させるためＴｉ、Ｃｒなどを主成分とした層を形成することが好ましい。材料として特に限定されるものではないが、Ｔｉ、Ｃｒ、Ｃｒ−Ｔｉ系合金、Ｃｒ−Ｍｏ系合金、Ｃｒ−Ｔａ系合金などが好ましい。これらの合金系での第二元素の含有率は、１０〜６０ａｔ％の範囲が好ましい。
【００４１】
配向調整層２の表面は、層を形成した後に酸素雰囲気に曝露し酸化させることが好ましい。曝露する酸素雰囲気は、例えば５×１０-4Ｐａ以上の酸素ガスを含む雰囲気とするのが好ましい。また曝露用の雰囲気ガスを水と接触させたものを用いることもできる。また曝露時間は、０．５秒〜１５秒の範囲内とするのが好ましい。例えば、配向調整膜を形成後チャンバから取出し外気雰囲気または酸素雰囲気中に曝露させることが好ましい。またはチャンバから取り出さずチャンバ内に大気または酸素を導入して曝露させる方法を用いることも好ましい。特に、チャンバ内で曝露させる方法は、真空室から取り出すような煩雑な工程がいらないので、非磁性下地層３、磁性層５の成膜を含めて一連の成膜工程として続けて処理することができるので好ましい。その場合は例えば、到達真空度が１×１０-6Ｐａ以下において５×１０-4Ｐａ以上の酸素ガスを含む雰囲気とするのが好ましい。なお、酸素による暴露時の酸素ガス圧の上限であるが、大気圧での暴露も可能であるが、好ましくは、５×１０-2Ｐａ以下とするのが良い。
【００４２】
非磁性下地層３は、少なくともＣｒ−Ｍｎ系合金層を含む構成からなる。Ｃｒ−Ｍｎ系合金のＭｎ組成範囲は、ＢＣＣ構造（体心立方構造）をもつ範囲が好ましく、１〜６０ａｔ％、さらに好ましくは５〜４０ａｔ％の範囲が好適である。１ａｔ％以下では、磁気異方性の向上効果が顕著ではない。また６０ａｔ％以上では、ＢＣＣ構造の比率が低下し保磁力も低下する。Ｃｒ−Ｍｎ系合金層の格子定数を大きくするため、Ｍｏ、Ｗ、Ｖ、Ｔｉなどを添加してＣｒ−Ｍｎ系合金の格子定数を広げ、非磁性中間層４および磁性層５のＣｏ合金と格子定数がマッチングするように調整することも好ましい。Ｂを添加することは、結晶微細化に効果があり、磁気記録媒体のＳＮＲ特性向上の点から好ましい。
【００４３】
非磁性下地層３のＣｒ−Ｍｎ系合金層の結晶配向は、（１００）面を優先配向面とするのが好ましい。その結果、非磁性下地層３の上に形成した磁性層５のＣｏ合金の結晶配向がより強く（１１・０）を示すので、磁気的特性例えば保磁力の向上、記録再生特性例えばＳＮＲの向上効果が得られる。
【００４４】
なお、結晶面表記の中の「・」は、結晶面を表すミラ−ブラベ−指数の省略形を示す。すなわち、結晶面を表わすのにＣｏのような六方晶系では、通常（ｈｋｉｌ）と４つの指数で表わすが、この中で「ｉ」に関してはｉ＝−（ｈ＋ｋ）と定義されており、この「ｉ」の部分を省略した形式では、（ｈｋ・ｌ）と表記する。
【００４５】
非磁性下地層３は、少なくともＣｒ−Ｍｎ系合金層とその上に形成されたＣｒ−Ｍｏ系合金層からなる積層構造をもつようにするのが好ましい。Ｃｒ−Ｍｏ系合金層に代えてＣｒ−Ｔｉ系合金層や、Ｃｒ−Ｗ系合金層、Ｃｒ−Ｖ系合金層を積層させるようにしてもよい。
【００４６】
すなわち非磁性下地層３と非磁性中間層４の間に、非磁性中間層４および磁性層５との格子定数のマッチングを良くするため、Ｃｒ−Ｍｏ系合金層、Ｃｒ−Ｔｉ系合金層、Ｃｒ−Ｗ系合金層、Ｃｒ−Ｖ系合金層の少なくとも１層を形成することが好ましい。その結果、非磁性下地層３の上に形成した非磁性中間層４、磁性層５のＣｏ合金の結晶配向がより強く（１１・０）を示すので、磁気的特性例えば保磁力の向上、記録再生特性例えばＳＮＲの向上効果が得られる。
【００４７】
非磁性中間層４に用いられる材料は特に限定されるものではないが、Ｃｏを主成分としたＣｏ合金であって、ＨＣＰ構造（六方細密構造）であることが好ましい。例えば、Ｃｏ−Ｃｒ系合金、Ｃｏ−Ｃｒ−Ｔａ系合金、Ｃｏ−Ｃｒ−Ｒｕ系合金、Ｃｏ−Ｃｒ−Ｚｒ系合金、Ｃｏ−Ｃｒ−Ｐｔ系合金から選ばれた何れか１種を含むものとするのが好ましい。Ｃｏ−Ｃｒ系合金としたときＣｒの含有量は２５ａｔ％〜４５ａｔ％の範囲内であるのがＳＮＲ向上の点から好ましい。またＢを添加することは、結晶微細化に効果があり、磁気記録媒体のＳＮＲ特性向上の点から好ましい。非磁性中間層４の膜厚は０．５ｎｍ〜３ｎｍの範囲内であるのがＳＮＲ向上の点から好ましい。
【００４８】
また、これらの非磁性Ｃｏ合金層の上にＲｕまたはＲｕを主成分とした非磁性合金層を形成することが好ましい。これにより保磁力が向上する。
【００４９】
磁性層５は、直下の非磁性中間層４の、例えば（１００）面と充分に良く格子がマッチングするＣｏを主原料としたＣｏ合金であって、ＨＣＰ構造である材料とするのが好ましい。例えば、Ｃｏ−Ｃｒ−Ｔａ系、Ｃｏ−Ｃｒ−Ｐｔ系、Ｃｏ−Ｃｒ−Ｐｔ−Ｔａ系、Ｃｏ−Ｃｒ−Ｐｔ−Ｂ−Ｔａ系、Ｃｏ−Ｃｒ−Ｐｔ−Ｂ−Ｃｕ系合金から選ばれた何れか１種を含むものとするのが好ましい。
【００５０】
例えば、Ｃｏ−Ｃｒ−Ｐｔ系合金の場合、Ｃｒの含有量は８ａｔ％〜２８ａｔ％の範囲内、Ｐｔの含有量は８ａｔ％〜１８ａｔ％の範囲内とするのがＳＮＲ向上の点から好ましい。
【００５１】
例えば、Ｃｏ−Ｃｒ−Ｐｔ−Ｂ系合金の場合、Ｃｒの含有量は８ａｔ％〜２８ａｔ％の範囲内、Ｐｔの含有量は８ａｔ％〜１８ａｔ％の範囲内、Ｂの含有量は１ａｔ％〜２０ａｔ％の範囲内とするのがＳＮＲ向上の点から好ましい。
【００５２】
例えば、Ｃｏ−Ｃｒ−Ｐｔ−Ｂ−Ｔａ系合金の場合、Ｃｒの含有量は８ａｔ％〜２５ａｔ％の範囲内、Ｐｔの含有量は８ａｔ％〜１８ａｔ％の範囲内、Ｂの含有量は１ａｔ％〜２０ａｔ％の範囲内、Ｔａの含有量は１ａｔ％〜４ａｔ％の範囲内とするのがＳＮＲ向上の点から好ましい。
【００５３】
例えば、Ｃｏ−Ｃｒ−Ｐｔ−Ｂ−Ｃｕ系合金の場合、Ｃｒの含有量は８ａｔ％〜２８ａｔ％の範囲内、Ｐｔの含有量は８ａｔ％〜１８ａｔ％の範囲内、Ｂの含有量は１ａｔ％〜２０ａｔ％の範囲内、Ｃｕの含有量は１ａｔ％〜８ａｔ％の範囲内とするのがＳＮＲ向上の点から好ましい。
【００５４】
磁性層５の膜厚は１０ｎｍ以上であれば熱揺らぎの観点から問題ないが、高記録密度への要求から３０ｎｍ以下であるのが好ましい。３０ｎｍを越えると、磁性層５の結晶粒径が増大してしまい、好ましい記録再生特性が得られないからである。磁性層５は、多層構造としても良く、その材料は上記のなかから選ばれる何れかを用いた組み合わせとすることができる。
【００５５】
保護層６は、従来の公知の材料、例えば、カ−ボン、ＳｉＣ、ＳｉＮの単体またはそれらを主成分とした材料を使用することができる。保護膜の膜厚は１ｎｍ〜１０ｎｍの範囲内であるのが高記録密度状態で使用した場合の、磁気的スペ−シングの低減または耐久性の点から好ましい。磁気的スペーシングとは、ヘッドのリードライト素子と磁性層５との距離を表す。磁気的スペーシングが狭くなるほど電磁変換特性は向上する。なお保護膜はヘッドのリードライト素子と磁性層５の間に存在するので、磁気的スペーシングを広げる要因となる。
【００５６】
保護層６上には必要に応じ例えばパ−フルオロポリエ−テルのフッ素系潤滑剤からなる潤滑層を設けることができる。
【００５７】
本発明の磁気記録媒体の磁性層５は、残留磁化量の磁気異方性指数（円周方向の残留磁化量／半径方向の残留磁化量）が１．３以上、より好ましくは１．５以上であると、磁気的特性の、例えば保磁力の向上効果、また記録再生特性の、例えばＳＮＲ、ＰＷ５０（孤立反転信号の半値幅）の向上効果が得られる。磁気異方性指数の測定にはＶＳＭ（試料振動型磁気測定器）を使用することができる。
【００５８】
次に本発明の製造方法の一例を説明する。
【００５９】
非磁性基板１としては、アルミニウム合金にＮｉ−Ｐ系合金層をメッキした非磁性の金属で構成される基板、アモルファスガラスや結晶化ガラス、また単結晶Ｓｉまたは多結晶Ｓｉからなる非磁性の非金属材料で構成される基板が用いられる。アモルファスガラスの場合は、汎用のソーダライムガラス、アルミノほう珪酸ガラス、アルミノシリケートガラスなどが使用できる。また結晶化ガラスとしては、リチウム系結晶化ガラスを用いることができる。なかでも特に、硬度などの物性が均一なアモルファスガラスを用いると、表面に均一なテクスチャ加工を施すことができるため、アモルファスガラスを使用することが好ましい。
【００６０】
非磁性基板１は、平均表面粗さＲａが２ｎｍ以下、好ましくは１ｎｍ以下であるとことが望ましい。
【００６１】
また、表面の微小うねり（Ｗａ）が０．３ｎｍ以下（より好ましくは０．２５ｎｍ以下。）であるのが好ましい。端面のチャンファ−部の面取り部、側面部の少なくとも一方の、いずれの表面平均粗さＲａが１０ｎｍ以下（より好ましくは９．５ｎｍ以下。）のものを用いることが磁気ヘッドの飛行安定性にとって好ましい。微少うねり（Ｗａ）は、例えば、表面粗さ測定装置Ｐ−１２（ＫＬＭ−Ｔｅｎｃｏｒ社製）を用い、測定範囲８０μｍでの表面平均粗さとして測定することができる。
【００６２】
最初に、非磁性基板１の表面に線密度が７５００（本／ｍｍ）以上である条痕を形成するように、基板の表面にテクスチャー加工を施す。例えば、ガラス基板の表面に線密度が７５００（本／ｍｍ）以上であるテクスチャー条痕が形成されるように、基板の表面に固定砥粒または／および遊離砥粒を用いた機械的加工（「メカニカルテクスチャー加工」ともいう。）により円周方向にテクスチャを施す。例えば、基板の表面に研磨テープを押し付け接触させ、基板と研磨テープとの間に研磨砥粒を含む研磨スラリーを供給して、基板を回転させると供に、研磨テープを送ることによるテクスチャー加工をおこなう。基板の回転は２００ｒｐｍ〜１０００ｒｐｍの範囲内とすることができる。研磨スラリーの供給量は１０ｍｌ／分〜１００ｍｌ／分の範囲内とすることができる。研磨テープの送り速度は、１．５ｍｍ／分〜１５０ｍｍ／分の範囲内とすることができる。研磨スラリーに含まれる砥粒の粒径はＤ９０（累積質量％が９０質量％に相当する時の粒径値）で０．０５μｍ〜０．３μｍとすることができる。テープの押し付け力は１ｋｇｆ〜１５ｋｇｆ（９．８Ｎ〜１４７Ｎ）の範囲内とすることができる。線密度が７５００（本／ｍｍ）以上（より好ましくは２００００（本／ｍｍ）以上。）のテクスチャー条痕を形成するように、これらの条件を設定するのが好ましい。
【００６３】
テクスチャー条痕が表面に形成されたガラス基板１の表面平均粗さＲａは０．０５ｎｍ〜１ｎｍ（０．５オングストローム〜１０オングストローム）、好ましくは０．１ｎｍ〜０．５ｎｍ（１オングストローム〜５オングストローム）の範囲内とするのが望ましい。
【００６４】
オッシレーションを加えたテクスチャー加工を施すことができる。オッシレーションとは、テープを基板の円周方向に走行させると同時に、テープを基板の半径方向に揺動させる操作のことである。オッシレーションの条件は６０回／分〜１２００回／分とするのが好ましい。
【００６５】
テクスチャー加工の方法としては、線密度が７５００（本／ｍｍ）以上のテクスチャー条痕を形成する方法を用いることができ、前述したメカニカルテクスチャーによる方法以外に固定砥粒を用いた方法、固定砥石を用いた方法、レーザー加工を用いた方法を用いることができる。
【００６６】
膜を形成する方法として通常のスパッタリング法を用いることができる。スパッタリングの条件としては、例えば次のようにする。形成に用いるチャンバ内は真空度が１０-4Ｐａ〜１０-7Ｐａの範囲内となるまで排気する。チャンバ内にテクスチャー条痕が表面に形成された非磁性基板１を収容し、スパッタ−用ガスとしてＡｒガスを導入して放電させスパッタ成膜をおこなう。このとき、供給するパワ−は０．０５ｋＷ〜２．０ｋＷの範囲内とし、放電時間と供給するパワ−を調節することによって、所望の膜厚を得ることができる。
【００６７】
非磁性基板１を加熱することにより非磁性下地層３、および、磁性層５の結晶配向性を向上させることが出来る。非磁性基板１の加熱温度は１００〜４００℃の範囲であることが好ましい。また、配向調整膜を成膜後に、加熱することがより好ましい。
【００６８】
非磁性基板１上に、配向調整層２を、配向調整層２の材料からなるスパッタリング用タ−ゲットを用いてスパッタリング法により形成する。スパッタリング用タ−ゲットは、例えば、Ｃｏ−Ｗ系合金、Ｃｏ−Ｍｏ系合金、Ｃｏ−Ｔａ系合金、Ｃｏ−Ｎｂ系合金、Ｎｉ−Ｔａ系合金、Ｎｉ−Ｎｂ系合金、Ｆｅ−Ｗ系合金、Ｆｅ−Ｍｏ系合金、Ｆｅ−Ｎｂ系合金の中から選択される少なくとも１つの合金層を用いることが好ましい。配向調整層２には、補助的効果を有する元素を添加しても良い。添加元素としてはＴｉ，Ｖ，Ｃｒ，Ｍｎ，Ｚｒ，Ｈｆ，Ｒｕ，Ｂ，Ａｌ，Ｓｉ，Ｐなどが例示される。添加元素の合計含有率は２０ａｔ％以下であることが好ましい。合計含有率が２０ａｔ％を超えると上述の配向調整膜の効果が低下してしまう。合計含有量の下限は、０．１ａｔ％であり、含有量が０．１ａｔ％未満では添加元素の効果が無くなる。
【００６９】
配向調整層２の膜厚は１ｎｍ〜３０ｎｍの範囲内であるとことが好ましい。配向調整膜の膜厚が１ｎｍ未満では、非磁性下地層３の結晶配向が十分ではなく保磁力を低下させる。配向調整膜の膜厚が３０ｎｍを超えると磁性膜の円周方向の磁気異方性が低下してしまう。さらに好ましくは、配向調整膜の膜厚は２ｎｍ〜１０ｎｍの範囲内である方が、磁性膜の円周方向の磁気異方性を上げるために望ましい。
【００７０】
配向調整層２と非磁性基板１の間に、密着性を向上させるためＴｉ、Ｃｒなどを主成分とした層を形成することが好ましい。材料として特に限定されるものではないが、Ｔｉ、Ｃｒ、Ｃｒ−Ｔｉ系合金、Ｃｒ−Ｍｏ系合金、Ｃｒ−Ｔａ系合金などが好ましい。これらの合金系での第二元素の含有率は、１０〜７５ａｔ％の範囲が好ましい。
【００７１】
配向調整層２の表面（配向調整膜）を酸素雰囲気に曝露する工程を有することが好ましい。曝露する酸素雰囲気は、例えば５×１０-4Ｐａ以上の酸素ガスを含む雰囲気とするのが好ましい。また曝露用の雰囲気ガスを水と接触させたものを用いることもできる。また曝露時間は、０．５秒〜１５秒の範囲内とするのが好ましい。例えば、配向調整膜を形成後チャンバから取出し外気雰囲気または酸素雰囲気中に曝露させることが好ましい。またはチャンバから取り出さずチャンバ内に大気または酸素を導入して曝露させる方法を用いることも好ましい。特に、チャンバ内で曝露させる方法は、真空室から取り出すような煩雑な工程がいらないので、非磁性下地層３、磁性層５の成膜を含めて一連の成膜工程として続けて処理することができるので好ましい。その場合は例えば、到達真空度が１０-6Ｐａ以下において５×１０-4Ｐａ以上の酸素ガスを含む雰囲気とするのが好ましい。なお、酸素による暴露時の酸素ガス圧の上限であるが、大気圧での暴露も可能であるが、好ましくは、５×１０-2Ｐａ以下とするのが良い。
【００７２】
配向調整層２を形成した後、非磁性下地層３として、少なくともＣｒ−Ｍｎ系合金層を含む構成の非磁性下地層３をスパッタリング法により形成する。Ｃｒ−Ｍｎ系合金のＭｎ組成範囲は、１〜６０ａｔ％の範囲が好ましく、、さらに好ましくは５〜４０ａｔ％の範囲が好適である。Ｃｒ−Ｍｎ系合金層には、格子定数を大きくするため、Ｍｏ、Ｗ、Ｖ、Ｔｉなどを添加することができる。またＢやＳｉを添加することは、結晶微細化に効果があり、磁気記録媒体のＳＮＲ特性向上の点から好ましい。
【００７３】
非磁性下地層３の膜厚は、０．５ｎｍ〜１５ｎｍの範囲内であるとことが好ましい。配向調整膜の膜厚が０．５ｎｍ未満では、非磁性下地層３の結晶配向が十分ではなく保磁力を低下させる。配向調整膜の膜厚が１５ｎｍを超えると磁性膜の円周方向の磁気異方性が低下してしまう。
【００７４】
非磁性下地層３と非磁性中間層４の間に、非磁性中間層４および磁性層５との格子定数のマッチングを良くするため、Ｃｒ−Ｍｏ系合金層、Ｃｒ−Ｔｉ系合金層、Ｃｒ−Ｗ系合金層、Ｃｒ−Ｖ系合金層の少なくとも１層を形成することが好ましい。その結果、非磁性下地層３の上に形成した非磁性中間層４、磁性層５のＣｏ合金の結晶配向がより強く（１１・０）を示すので、磁気的特性例えば保磁力の向上、記録特性例えばＳＮＲの向上効果が得られる。
【００７５】
非磁性下地層３を形成した後、非磁性中間層４として、Ｃｏを主成分とした非磁性Ｃｏ合金層の材料からなるスパッタリング用ターゲットを用いて、同様にスパッタリング法により形成する、例えば、Ｃｏ−Ｃｒ系合金、Ｃｏ−Ｃｒ−Ｔａ系合金、Ｃｏ−Ｃｒ−Ｒｕ系合金、Ｃｏ−Ｃｒ−Ｚｒ系合金、Ｃｏ−Ｃｒ−Ｐｔ系合金から選ばれた何れか１種を含むものとするのが好ましい。Ｃｏ−Ｃｒ系合金としたときＣｒの含有量は２５ａｔ％〜４５ａｔ％の範囲内であるのがＳＮＲ向上の点から好ましい。またＢを添加することは、結晶微細化に効果があり、磁気記録媒体のＳＮＲ特性向上の点から好ましい。非磁性中間層４の膜厚は０．５ｎｍ〜３ｎｍの範囲内であるのがＳＮＲ向上の点から好ましい。
【００７６】
また、これらの非磁性Ｃｏ合金層の上にＲｕまたはＲｕを主成分とした非磁性合金層を形成することが好ましい。これにより保磁力が向上する。
【００７７】
非磁性中間層４を形成した後、５ｎｍ〜４０ｎｍの膜厚を有した磁性層５を、磁性層５の材料からなるスパッタリング用タ−ゲットを用いて同様にスパッタリング法により形成する。スパッタリング用タ−ゲットは、例えば、Ｃｏ−Ｃｒ−Ｐｔ系、Ｃｏ−Ｃｒ−Ｐｔ−Ｂ系、Ｃｏ−Ｃｒ−Ｐｔ−Ｂ−Ｔａ系、Ｃｏ−Ｃｒ−Ｐｔ−Ｂ−Ｃｕ系合金から選ばれた何れか１種を含むものとするのが好ましい。例えば、Ｃｏ−Ｃｒ−Ｐｔ系合金の場合、Ｃｒの含有量は８ａｔ％〜２８ａｔ％の範囲内、Ｐｔの含有量は８ａｔ％〜１８ａｔ％の範囲内とするのがＳＮＲ向上の点から好ましい。  例えば、Ｃｏ−Ｃｒ−Ｐｔ−Ｂ系合金の場合、Ｃｒの含有量は８ａｔ％〜２８ａｔ％の範囲内、Ｐｔの含有量は８ａｔ％〜１８ａｔ％の範囲内、Ｂの含有量は１ａｔ％〜２０ａｔ％の範囲内とするのがＳＮＲ向上の点から好ましい。例えば、Ｃｏ−Ｃｒ−Ｐｔ−Ｂ−Ｔａ系合金の場合、Ｃｒの含有量は８ａｔ％〜２５ａｔ％の範囲内、Ｐｔの含有量は８ａｔ％〜１８ａｔ％の範囲内、Ｂの含有量は１ａｔ％〜２０ａｔ％の範囲内、Ｔａの含有量は１ａｔ％〜４ａｔ％の範囲内とするのがＳＮＲ向上の点から好ましい。例えば、Ｃｏ−Ｃｒ−Ｐｔ−Ｂ−Ｃｕ系合金の場合、Ｃｒの含有量は８ａｔ％〜２８ａｔ％の範囲内、Ｐｔの含有量は８ａｔ％〜１８ａｔ％の範囲内、Ｂの含有量は１ａｔ％〜２０ａｔ％の範囲内、Ｃｕの含有量は１ａｔ％〜８ａｔ％の範囲内とするのがＳＮＲ向上の点から好ましい。
【００７８】
磁性層５の膜厚は、熱揺らぎの観点から１０ｎｍ以上であることが好ましい。また高記録密度への要求から３０ｎｍ以下であるのが好ましい。３０ｎｍを越えると、磁性層５の結晶粒径が増大してしまい、好ましい記録再生特性が得られないからである。磁性層５は、多層構造としても良く、その材料は上記のなかから選ばれる何れかを用いた組み合わせとすることができる。多層構造とした場合、非磁性下地層３の直上は、Ｃｏ−Ｃｒ−Ｐｔ−Ｂ−Ｔａ系合金またはＣｏ−Ｃｒ−Ｐｔ−Ｂ−Ｃｕ系合金またはＣｏ−Ｃｒ−Ｐｔ−Ｂ系合金からなるものであるのが、記録再生特性のＳＮＲ特性の改善の点からは好ましい。最上層は、Ｃｏ−Ｃｒ−Ｐｔ−Ｂ−Ｃｕ系合金またはＣｏ−Ｃｒ−Ｐｔ−Ｂ系合金からなるものであるのが、記録再生特性のＳＮＲ特性の改善の点からは好ましい。
【００７９】
磁性層５を形成した後、公知の方法、例えばスパッタリング法、プラズマＣＶＤ法またはそれらの組み合わせを用いて保護膜、たとえばカ−ボンを主成分とする保護膜を形成する。
【００８０】
さらに、保護膜上には必要に応じパ−フルオロポリエ−テルのフッ素系潤滑剤をディップ法、スピンコ−ト法などを用いて塗布し潤滑層を形成する。
【００８１】
本発明の磁気記録媒体は、該磁気記録媒体に情報を記録再生する磁気ヘッドとを組み合わせることにより高性能の磁気記録再生装置を製造することが可能となる。
【実施例】
【００８２】
（実施例１）  非磁性基板には、ＭＹＧ社製アモルファスガラス基板ＭＥＬ−３を使用した。ガラス基板のサイズは外径６５ｍｍ、内径２０ｍｍ、板厚０．６３５ｍｍである。
【００８３】
このガラス基板にメカニカルテクスチャー加工を施した。メカニカルテクスチャー加工の条件は以下の通りである。スラリーに含まれる砥粒はＤ９０が０．１２μｍのダイアモンド砥粒を使用した。スラリーは５０ｍｌ／分で加工が開始される前に２秒間滴下した。研磨テープにはポリエステル製の織物布を使用した。研磨テープの送りは７５ｍｍ／分とした。ディスクの回転数は６００ｒｐｍとした。ディスクの揺動は１２０回／分とした。テープの押し付け力は２．０ｋｇｆ（１９．６Ｎ）とした。加工時間は１０秒とした。基板表面を、Ｄｅｇｉｔａｌ Ｉｎｓｔｒｕｍｅｎｔ社製ＡＦＭで測定したところ、平均粗さＲａが０．３ｎｍ、線密度が２９０００本／ｍｍのテクスチャー条痕を有するガラス基板が得られた。
【００８４】
この基板を十分に洗浄し乾燥した後、  ＤＣマグネトロンスパッタ装置（アネルバ社（日本）製Ｃ３０１０）内にセットした。真空到達度を２×１０-7Ｔｏｒｒ（２．７×１０-5Ｐａ）まで排気した後、配向調整膜として、Ｃｒからなるタ−ゲットを用いて常温にて１ｎｍ積層し、引き続きＣｏ−Ｗ合金（Ｃｏ：４５ａｔ％、Ｗ：５５ａｔ％）からなるタ−ゲットを用いて常温にて１ｎｍ積層した。
【００８５】
その後、基板を２５０℃に加熱した。加熱後、酸素暴露を０．０５Ｐａで５秒間実施した。非磁性下地層として、Ｃｒ−Ｍｎ合金（Ｃｒ：７０ａｔ％、Ｍｎ：３０ａｔ％）からなるタ−ゲットを用いて６ｎｍ積層した。非磁性中間層としてはＣｏ−Ｃｒ合金（Ｃｏ：６５ａｔ％、Ｃｒ：３５ａｔ％）からなるタ−ゲットを用いて２ｎｍ積層した。磁性層としてＣｏ−Ｃｒ−Ｐｔ−Ｂ合金（Ｃｏ：６０ａｔ％、Ｃｒ：２０ａｔ％、Ｐｔ：１３ａｔ％、Ｂ：７ａｔ％）からなるタ−ゲットを用いて磁性層であるＣｏ−Ｃｒ−Ｐｔ−Ｂ合金層を１７ｎｍの膜厚で形成し、保護膜（カ−ボン）３ｎｍを積層した。成膜時のＡｒ圧は３ｍＴｏｒｒ（０．４Ｐａ）とした。パ−フルオロポリエ−テルからなる潤滑剤２ｎｍをディップ法で塗布し潤滑層を形成した。
【００８６】
その後グライドテスタ−を用いて、テスト条件のグライド高さを０．３μインチとして、グライドテストを行ない、合格した磁気記録媒体をリ−ドライトアナライザ−ＲＷＡ２５５０（ＧＵＺＩＫ社製）を用いて記録再生特性を調べた。記録再生特性は、ＴＡＡ（再生信号出力）、ＰＷ５０（孤立反転信号の半値幅）、ＳＮＲ（信号／ノイズ比）などを測定した。記録再生特性の評価には、再生部に巨大磁気抵抗（ＧＭＲ）素子を有する複合型薄膜磁気記録ヘッドを用いた。ノイズの測定は３４３．５ＦＣＩのパタ−ン信号を書き込んだ時の、１ＭＨｚから５１５．３ｋＦＣＩ相当周波数までの積分ノイズを測定した。再生出力を３４３．５ｋＦＣＩで測定し、ＳＮＲ＝２０×ｌｏｇ（再生出力/１ＭＨｚから５１５．３ｋＦＣＩ相当周波数までの積分ノイズ）として算出した。保磁力（Ｈｃ）の測定にはカ−効果式磁気特性測定装置（ＲＯ１９００、日立電子エンジニアリング社（日本）製）を用いた。磁気的異方性指数の測定にはＶＳＭ（ＢＨＶ−３５、理研電子社（日本）製）を用いた。測定結果を表１に示す。
【００８７】
【表１】
2006085888.tif 000003
【００８８】
（実施例２〜１２）  非磁性下地層の構成を表１に示す構成にした以外は、実施例１と同様の処理をした。
【００８９】
（比較例１〜３）  非磁性下地層の構成を表１に示す構成にした以外は、実施例１と同様の処理をした。
【００９０】
実施例１〜１２、比較例１〜３の磁気特性（保磁力、磁気的異方性指数）、記録再生特性の結果を表１に示す。
【００９１】
実施例１は、非磁性下地層として、Ｃｒ−Ｍｎ合金層の単層を用いた場合である。また実施例２〜７はＣｒ−Ｍｎ合金層とＣｒ―Ｍｏ合金層の積層構成を用いた場合である。いずれも、磁気異方性指数が１．３以上の高い値を示し、記録再生特性も優れる。
【００９２】
実施例９〜１２は、Ｃｒ−Ｍｎ合金層とＣｒ―Ｍｏ合金層の積層構成を用いた場合で、Ｃｒ−Ｍｎ合金に第３元素を添加した例である。これらの磁気異方性指数は１．５〜１．７であり、強い磁気異方性を示し、また記録再生特性も優れる。
【００９３】
比較例１〜２は、非磁性下地層がＣｒ−Ｍｎ合金層を含まない例である。比較例１は、Ｃｒ−Ｍｏ合金層からなる単層の場合である。また比較例２は、Ｃｒ層とＣｒ−Ｍｏ合金層の２層の場合である。比較例３は、Ｍｎの含有量が８０ａｔ％のＣｒ−Ｍｎ合金層を含む場合である。これらの磁気異方性は、いずれも１．３未満であり、記録再生特性も実施例に比べ劣る。
【００９４】
このように本発明の磁気記録媒体は、表面にテキスチャー条痕を有する磁気ディスク用非磁性基板上に、配向調整層、非磁性下地層、非磁性中間層、磁性層および保護層が順次積層され、該非磁性下地層が少なくともＣｒ−Ｍｎ系合金からなる層を含む構成であることを特徴とし、この特定の構成により、周方向を容易軸とする強い磁気異方性が発現し、磁気記録媒体の特性を向上させることができた。その結果、高記録密度に適した磁気記録媒体を得ることができた。
【００９５】
また上記の磁気記録媒体と、この磁気記録媒体に情報を記録再生する磁気ヘッドとで構成した磁気記録再生装置は、磁気記録媒体への磁気信号の記録再生を高密度にまた優れた記録特性で行うことができた。
【図面の簡単な説明】
【００９６】
【図１】本発明の磁気記録媒体の一実施形態を模式的に示す図である。
【符号の説明】
【００９７】
１    非磁性基板
２    配向調整層
３    非磁性下地層
４    非磁性中間層
５    磁性層
６    保護層
【図１】
2006085888.tif 000004